(57)【要約】【課題】高温・高圧下での水素透過率、強度及び耐応力緩和特性に優れたＣｕ−Ｐｄ合金を提供する。【解決手段】組成式：ＰｄaＣｕbＸc    （Ｘ：Ａｌ、Ｇａ及びＩｎの少なくとも１種、ａ：４１〜５０ａｔ％、ｂ：１−ａ−ｃ、ｃ：０．２〜２ａｔ％）で表され、６００℃でのβ相の割合が５％以上である水素透過性銅合金。【選択図】なし【特許請求の範囲】
【請求項１】
組成式：ＰｄaＣｕbＸc
（Ｘ：Ａｌ、Ｇａ及びＩｎの少なくとも１種、ａ：４１〜５０ａｔ％、ｂ：１−ａ−ｃ、ｃ：０．２〜２ａｔ％）
で表され、
６００℃でのβ相の割合が５％以上である水素透過性銅合金。
【請求項２】
前記ＸがＡｌであり、前記ｃが０．５〜２ａｔ％である請求項１に記載の水素透過性銅合金。
【請求項３】
６００℃での前記β相の割合が１０％以上である水素透過性銅合金。
【請求項４】
請求項１〜３のいずれかに記載の銅合金でできた水素透過膜。
【請求項５】
厚みが１〜２００μｍである請求項４に記載の水素透過膜。
【請求項６】
請求項４又は５に記載の水素透過膜を用いた水蒸気改質装置。
【発明の詳細な説明】
【技術分野】
【０００１】
本発明は、水素透過性銅合金、水素透過膜及びこれを用いた水蒸気改質装置に関し、より詳細には、水素透過性Ｃｕ−Ｐｄ合金、水素透過膜及びこれを用いた水蒸気改質装置に関する。
【背景技術】
【０００２】
水素の用途は広く、例えば石油精製分野では脱硫剤として、化学工業分野ではアンモニアやメタノールをはじめとする各種化学品の原料として、半導体分野では還元雰囲気ガスとして、燃料電池分野では燃料として利用されている。
【０００３】
水素の製造技術としては、炭化水素や石炭から水素を製造する水蒸気改質法が知られており、例えば金属触媒下、７００〜８００℃の高温で水蒸気をメタンと反応させ、一酸化炭素と水素を得るという方法である。一酸化炭素は更にシフト反応により、二酸化炭素に変換される。水素及び副生成物を含む混合ガスから水素を分離・精製する方法としては水素透過膜を利用する方法が知られている。水素透過膜は水素のみを選択的に透過する特性を有しており、水素透過膜の一方の面（一次側）に対して混合ガスで加圧すると、水素だけが水素透過膜中に溶け込んで拡散し、反対側の面（二次側）に到達することができる。このようにして混合ガスから水素を分離することにより、水素を高純度に精製できる。
【０００４】
最近では、水素透過膜と改質器とを組み合わせることで、水素の生成反応と水素の分離・精製を同時に行うメンブレンリフォーマー技術の開発が進んでいる。これは、シフト反応器や一酸化炭素の選択除去を必要としないことから新たな水素製造方法として期待されている技術であり、改質触媒を利用して５５０〜６５０℃程度の従来に比べて低温でしかも高い改質効率で改質反応を進行させることができるという利点がある。
【０００５】
パラジウムは水素の選択透過性を有していることから、水素透過膜の材料としてパラジウムを主体とする合金が使用されており、その中でもＰｄ−Ｃｕ合金が知られている。特開２００１−２６２２５２号公報（特許文献１）では、Ｐｄを主成分としてＣｕを０〜２０ａｔ％添加することで水素脆化を抑制することが記載されている。特開２００４−１７４３７３号公報（特許文献２）ではＣｕはＰｄを合金化して強度を向上させ、水素脆化を抑制する効果があり、水素ガスが４００℃以上になり得る水素ガス精製・分離装置に適用するには、高温強度を維持できるようにＰｄを主成分としてＣｕを１〜４０ａｔ％含んだ合金組成とすることが好ましいとされている。
【先行技術文献】
【特許文献】
【０００６】
【特許文献１】特開２００１−２６２２５２号公報
【特許文献２】特開２００４−１７４３７３号公報
【発明の概要】
【発明が解決しようとする課題】
【０００７】
水素透過膜は、上述のように水素分離に用いられるが、水素分離は圧力差を利用することで進行するため、水素の分離速度を大きくするためには水素透過膜の一方の面（一次側）の混合ガスの圧力を高くする必要がある。特に水蒸気改質反応における水素製造で、メンブレンリフォーマーとして水素透過膜を用いる場合には、１〜２ＭＰａという圧力に設定されることがある。そのため、水素透過膜にはこのような高圧に耐え得る強度が求められるが、強度を得ようとして膜厚を大きくすると、水素透過膜の水素分離速度が低下してしまう。また、水素透過膜用の材料として有望なＰｄ−Ｃｕ合金については、高価な貴金属であるＰｄを使用しているため、膜厚を大きくすることはコスト面で不利である。さらに、Ｐｄ−Ｃｕ合金は高温下における水素透過率が極端に低下するという問題がある。また、水素透過膜には、高温で応力が継続してかかるため、高温での耐応力緩和特性が良好であることが要求される。
【０００８】
そこで、本発明は、高温・高圧下での水素透過率、強度及び耐応力緩和特性に優れたＣｕ−Ｐｄ合金を提供することを課題の一つとする。また、本発明はそのようなＣｕ−Ｐｄ合金を材料とした水素透過膜を提供することを別の課題の一つとする。また、本発明はそのような水素透過膜を利用した水蒸気改質装置を提供することを更に別の課題の一つとする。
【課題を解決するための手段】
【０００９】
本発明者は上記課題を解決すべく鋭意研究を重ねたところ、所定の組成をもつＣｕ−Ｐｄ合金に対してＡｌ、Ｇａ及びＩｎの少なくとも一種を所定量含有させて合金中のβ相の割合を制御することで、高温・高圧下での水素透過率、強度及び耐応力緩和特性が有意に改善することを見出した。
【００１０】
上記知見を基礎として完成した本発明は一側面において、組成式：ＰｄaＣｕbＸc
（Ｘ：Ａｌ、Ｇａ及びＩｎの少なくとも１種、ａ：４１〜５０ａｔ％、ｂ：１−ａ−ｃ、ｃ：０．２〜２ａｔ％）
で表され、６００℃でのβ相の割合が５％以上である水素透過性銅合金である。
【００１１】
本発明に係る水素透過性銅合金は一実施形態において、ＸがＡｌであり、ｃが０．５〜２ａｔ％である。
【００１２】
本発明に係る水素透過性銅合金は別の一実施形態において、６００℃でのβ相の割合が１０％以上である。
【００１３】
本発明は別の一側面において、本発明に係る銅合金でできた水素透過膜である。
【００１４】
本発明に係る水素透過膜は一実施形態において、厚みが１〜２００μｍである。
【００１５】
本発明は更に別の一側面において、本発明に係る水素透過膜を用いた水蒸気改質装置である。
【発明の効果】
【００１６】
本発明によれば、高温・高圧下での水素透過率及び強度に優れた水素透過膜を得ることができる。また、Ｐｄは貴金属であり高価であるところ、本発明に係る水素透過膜の組成に占めるＰｄの割合が小さいことから、従来に比べて安価に製造できるようになる。
【図面の簡単な説明】
【００１７】
【図１】実施例において水素透過係数を求めた測定系の概略図を示す。
【発明を実施するための形態】
【００１８】
以下、本発明の実施形態について詳細に説明する。
【００１９】
本発明に係る銅合金は、組成式：ＰｄaＣｕbＸc
（Ｘ：Ａｌ、Ｇａ及びＩｎの少なくとも１種、ａ：４１〜５０ａｔ％、ｂ：１−ａ−ｃ、ｃ：０．２〜２ａｔ％）
で表される。
Ｃｕ及びＰｄで構成されたＣｕ−Ｐｄ合金は６００℃以上の高温で水素の分離速度及び強度が低下する。これに対し、本発明に係る銅合金は、上述のようにＣｕ−Ｐｄ合金に対してＡｌ、Ｇａ及びＩｎの少なくとも１種が添加されているため、高温下における水素透過率及び強度が向上するという効果がある。Ａｌ、Ｇａ及びＩｎの少なくとも１種が合金組成において０．２ａｔ％以上含まれているとその効果が有意に表れ出す。ただし、Ａｌ、Ｇａ及びＩｎの少なくとも１種の割合が合金組成において２ａｔ％を超えると、今度は水素透過率の向上効果が小さくなり、逆に悪化するケースもある。また、膜にピンホールが生じ易くなる傾向がある。そのため、本発明に係る銅合金ではＡｌ、Ｇａ及びＩｎの少なくとも１種の割合は０．２〜２ａｔ％と規定されている。また、Ａｌ、Ｇａ及びＩｎの少なくとも１種の割合は、より好ましくは０．５〜１．２ａｔ％である。
上記Ｘ成分は、Ａｌのみで構成されているのがより好ましく、その場合、Ａｌの割合は０．５〜２ａｔ％であるのがより好ましい。Ａｌは、ＧａやＩｎと比べて、高温（６００℃以上）での水素透過性の改善効果が高いためである。
【００２０】
Ｐｄは、Ａｌ、Ｇａ及びＩｎの少なくとも１種が存在しない系においては、Ｃｕ＋Ｐｄに対するＰｄの割合を５０ａｔ％以上となる濃度に設定したほうが６００℃付近の高温下における水素透過率は向上する傾向にあるが、本発明者の検討結果によれば、Ａｌ、Ｇａ及びＩｎの少なくとも１種を含む系においては、上記の４１〜５０ａｔ％の範囲が６００℃付近の高温下における高い水素透過率を得る観点で好ましく、５０ａｔ％を超えると逆に水素透過率が低下していく傾向にある。また、Ｐｄの割合は、より好ましくは４２〜４６ａｔ％である。
【００２１】
本発明に係る銅合金は、Ｃｕ、Ｐｄ、及び、Ａｌ、Ｇａ及びＩｎの少なくとも１種で構成されており、他の元素を積極的に含有させることはないが、製造過程で混入する不可避的不純物のように他の元素が極微量含有していても構わないため、そのような場合も本発明の範囲とする。他の元素の許容値は一概には決定できないが、６００℃付近における水素透過係数に有意な悪影響を与えない程度の場合（例：水素透過係数の低下率が５％以下）、例えばＣｕ、Ｐｄ、及び、Ａｌ、Ｇａ及びＩｎの少なくとも１種の合計に対してそれぞれ０．１ａｔ％以下の濃度で混入している場合には有意な悪影響はないと考えられる。他の元素としては、限定的ではないが、水素透過膜への添加元素として公知であるＰｔ、Ｒｈ、Ｉｒ、Ｒｕ、Ｎｉ、Ｃｏ、Ｔｉ、Ｎｂ、Ｔａ、Ａｇ、Ｂ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ及びＬｕが挙げられる。
【００２２】
銅合金のβ相はα相に比べて水素透過能が非常に高い。また、銅合金においてβ相の割合が多ければそれだけ強度が向上する。通常、６００℃以上の高温下では、銅合金中のβ相は消滅するが、本発明に係るＣｕ−Ｐｄ合金は、Ａｌ、Ｇａ及びＩｎの少なくとも１種を所定濃度含有しているため、６００℃以上の高温であってもβ相が５％以上存在しており、良好な水素透過率及び強度を有している。β相の割合は、好ましくは１０％以上であり、典型的には２０〜１００％である。
【００２３】
水素透過膜には、高温で応力が継続してかかるため、高温での耐応力緩和特性が良好であることが要求される。本発明に係る銅合金は、上述のように合金中のβ相の割合が制御されており、６００℃にて４０ＭＰａの応力（σ）を継続して１００時間負荷した後の変形量（伸びε）が、３〜２５（％）であり、従来の水素透過膜と比べて高温での耐応力緩和特性が優れている。
【００２４】
本発明に係る銅合金は、このようにＡｌ、Ｇａ及びＩｎの少なくとも１種を所定量添加したＣｕ−Ｐｄ合金であり、６００℃付近における水素透過率、強度及び耐応力緩和特性がＡｌ、Ｇａ及びＩｎの少なくとも１種を添加しない場合よりも有意に高い。このため、当該温度付近で、且つ、１〜２ＭＰａ等の高圧下において水素含有ガスから水素を分離することが要求される場合に用いる水素透過膜として特に好適に使用できる。
【００２５】
本発明に係る銅合金は、限定されるものではないが、所定の成分に調整したインゴットを溶解鋳造した後、適宜焼鈍及び圧延を繰り返すことで製造可能である。具体的には、８００℃以上で加熱したインゴットを熱間圧延し、黒皮除去後、冷間圧延で所定厚みまで薄くする。冷間圧延時の油膜厚を小さくして圧延し、オイルピットを減らすことにより、せん断変形を少なくして、板厚が薄くしてもピンホールを発生しにくくなることを見出した。
圧延時の油膜厚は下記式（１）で表される。
ｈ＝３η（μ１＋μＲ）／（ｐθ）            （１）
（ｈは理論油膜厚（ｍ）；ηは油膜粘度［（Ｎ／ｍ2）ｓ］；μ１は材料速度（ｍ／ｓ）；μＲはロール周速（ｍ／ｓ）；ｐは材料の降伏応力（Ｎ／ｍ2）；θは噛み込み角（ｒａｄ））
本発明の水素透過膜を製造する際、０．１×１０-6（ｍ）≦ｈ≦０．５×１０-6（ｍ）を満たすようにη、μ１、μＲ、ｐ、θを制御すると、せん断変形が少なくなり、ピンホールが発生しにくくなるため好ましい。
また、熱処理後は圧延時の加工度が大きい方が強度が高くなるため、９８％以上の加工度で冷間圧延するのが好ましい。必要に応じて焼鈍を行う。また、湿式めっきやスパッタリングで作製することも可能である。
【００２６】
本発明に係る銅合金を水素透過膜として利用する場合、水素透過量は膜厚に反比例するため、膜厚が薄いほど単位面積当たりの透過量は上昇する。また、同じ面積でも膜厚が薄いと使用する材料も少なくなることから、膜厚を薄くすることは水素透過膜として使用する場合、非常に効果的である。ただし、あまり薄すぎると機械的強度が保てず、ピンホール等によって水素以外の不純物ガスが二次側に到達してしまうことから一定以上の膜厚があることが必要である。一方、膜厚があまり厚すぎると今度は二次側に到達する水素の量が少なくなり、生産性が悪くなる。そこで、膜厚は１〜２００μｍとするのが好ましく、５〜５０μｍとするのがより好ましい。膜厚は圧延時の圧下率を制御することで調節可能である。
【００２７】
本発明に係る水素透過膜を利用して水素含有ガスから水素を分離する方法は、水素含有ガスが当該水素透過膜を通過する工程を含む。一般的には、膜の一方の面（一次側）に水素を含有する混合ガスを配置し、一次側の圧力を膜の他方の面（二次側）に対して高くする方法が採用される。本発明に係る水素透過膜は特に６００℃付近での水素透過率に優れていることから、水素含有ガスは５５０〜６５０℃の温度として水素透過膜を通過することが好ましく、５８０〜６２０℃の温度として水素透過膜を通過することがより好ましい。また、本発明に係る水素透過膜は良好な強度も有しており、例えば１〜２ＭＰａ等の高圧下でも支持体を適正に設置することで、ピンホール等の破壊が良好に抑制される。
【００２８】
水素透過膜を利用して水素含有ガスから水素を分離する水蒸気改質装置の構成自体は公知であり、本発明に係る水蒸気改質装置としては、任意の公知の構成を採用することができ、特に制限はない。一例を挙げると、本発明に係る水蒸気改質装置は、本発明に係る水素透過膜を内壁面に形成した通気性多孔質アルミナセラミックス反応管内に改質触媒層を設けると共に、当該反応管を囲んで水素回収室を設けることで構成してもよい。
【実施例】
【００２９】
以下に本発明を実施例でさらに詳細に説明するが、本発明はこれらに限定されるものではない。
【００３０】
（実施例）
Ｃｕ、Ｐｄ、及び、Ａｌ、Ｇａ及びＩｎの少なくとも１種で構成され、表１に記載の原子比を満足する組成となるように成分調整したＣｕ−Ｐｄ合金をそれぞれ溶解鋳造後、８００℃以上に加熱したインゴットを熱間圧延し、黒皮除去後、所定の膜厚の膜に冷間圧延した。ここで、圧延加工度については、１．５ｍｍｔから２０、２５、１５０μｍｔまで９０％以上を確保した。
膜厚はマイクロメータで測定した５箇所の平均値を指す。
合金のβ相の割合は以下のように測定した。最初に、圧延試料を脱脂・洗浄した後、Ａｒ雰囲気下６００℃で１００ｈ熱処理後、室温に急冷（水冷）して構造を維持させた測定用試料を作製した。次に、各試料についてＥＢＳＰによって結晶方位を測定して求めた。具体的には日本電子（株）製ＪＸＡ８５００Ｆ、加速電圧２０ｋＶ、ＷＤ２３、電流５×１０-8Ａで、クリーンアップ後の試料に対し、試料傾斜角度７０°から、範囲５０μｍ×２０μｍをステップ幅０．２μｍで計５箇所測定し、それぞれの体心立方構造（ＢＣＣ）の比を求め、その平均をβ相の割合とした。
【００３１】
このようにして得られたそれぞれの膜に対して、以下の要領で水素透過係数を測定した。
水素のガスボンベ（図示せず）、加熱炉１１、一次側水素配管１２、二次側水素配管１３、管状炉内に配置され、一次側水素配管及び二次側水素配管を連結する１／２ＶＣＲ（登録商標）継手内にフィルター付ガスケットと共に固定された水素透過膜１４（水素透過部の直径１１．２ｍｍ）、二次側の水素配管に連結した水素測定器（水素用マスフローコントローラ（山武、ＭＱＶ９０５０））を備えた測定系を構築した（図１参照）。水素のガスボンベから配管を通じて供給される水素はＶＣＲ継手の一次側に入り、水素透過膜を通過して、ＶＣＲ継手の二次側から出てくる。水素透過膜を固定したＶＣＲ継手が入っている管状炉は所定の温度に加熱可能となっており、水素固定部のＶＣＲ継手部分の温度を熱電対で測定している。測定試験は、一次側圧を０．３ＭＰａＧ、二次側圧を０ＭＰａＧとし、一次側の水素供給量を５０ｓｃｃｍとして６００℃に水素を加熱しながら２４時間供給し続けたときの水素透過量を測定し、以下の式により水素透過係数ｑを測定した。
ｑ＝ｆM・ｄ・Ｓ-1・（Ｐ1/2−ｐ1/2）-1
ｑ：水素透過係数（ｍｏｌ・ｍ-1・ｓｅｃ-1・Ｐａ-1/2）
ｆM：二次側水素流量（ｍｏｌ・ｓｅｃ-1）
ｄ：膜厚（ｍ）
Ｓ：膜面積（ｍ2）
Ｐ：一次側圧力（Ｐａ）
ｐ：二次側圧力（Ｐａ）
水素透過試験中に透過量が急激に増加した場合は、１次側をＨｅで置換し、２次側にリークするか調べた。原理上Ｈｅを透過させない水素透過膜の２次側にＨｅがリークすることは、透過膜にピンホールがあると考えられるため、ピンホールＮＧ（×）と判断した。
【００３２】
さらに、耐応力緩和特性の評価として、実施例１、４、７、１２、１５については、６００℃にて４０ＭＰａの応力（σ）を継続して１００時間負荷した後の変形量（伸びε）を測定した。
【００３３】
（比較例）
Ｃｕ-Ｐｄ合金、又は、Ｃｕ、Ｐｄ、及び、Ａｌ、Ｇａ及びＩｎの少なくとも１種で構成された銅合金を、表１に記載の原子比を満足する組成となるように成分調整したＣｕ−Ｐｄ合金に対し、実施例と同様の方法により、それぞれ溶解鋳造後、８００℃以上に加熱したインゴットを熱間圧延し、黒皮除去後、所定の膜厚の膜に冷間圧延した。
膜厚はマイクロメータで測定した５箇所の平均値を指す。
合金のβ相の割合は、ＥＢＳＰを用いて測定した。
【００３４】
このようにして得られたそれぞれの膜に対して、実施例と同様に図１に示す測定系を用いて、水素透過係数ｑを測定した。
ピンホールの有無についても同様に判断した（ピンホール無し：○、ピンホール有り：×）。
比較例１及び２については、耐応力緩和特性についても同様に評価した。
【００３５】
試験結果を表１に示す。
【００３６】
【表１】
2012201974.tif 000002
【００３７】
（評価結果）
実施例１〜１９は、いずれも水素透過係数が良好（水素透過率が良好）で、且つ、ピンホールも発生していなかった。
さらに、実施例１、４、７、１２、１５については、６００℃にて４０ＭＰａの応力（σ）を継続して１００時間負荷した後の変形量（伸びε）が小さく、耐応力緩和特性が良好であることがわかった。
比較例１、５、６は、膜中にＡｌ、Ｇａ及びＩｎのいずれも含まれておらず、６００℃でのβ相の割合が５％未満であり、水素透過率及び強度のいずれも不良であった。さらに、比較例１については、４０ＭＰａの応力（σ）を継続して１００時間負荷した後の変形量（伸びε）が大きく、耐応力緩和特性が不良であることがわかった。
比較例２、３、４、１１、１２は、Ａｌ、Ｇａ及びＩｎの濃度が大きかったため、強度が不良であった。
比較例７、９は、膜中のＰｄの濃度が４１ａｔ％未満であったため、水素透過率が不良であった。
比較例８、１０は、膜中のＰｄの濃度が５０ａｔ％超であったため、水素透過率が不良であった。
【符号の説明】
【００３８】
１１  加熱炉
１２  一次側水素配管
１３  二次側水素配管
１４  水素透過膜
【図１】
2012201974.tif 000003